(57)【要約】【課題】高速輪転機による新聞オフセットカラー印刷において、版伸びまたは版ずれの少ないＣＴＰ用平版印刷版材を提供すること。【解決手段】引張試験（引張速度：２ｍｍ／分）における抗張力および耐力が、それぞれ１６．５〜１８．５ｋｇ／ｍｍ２である、平版印刷用アルミニウム支持体、およびこの平版印刷用アルミニウム支持体の上に設けられた感光層、を有する、ＣＴＰ用平版印刷版材。【選択図】なし【特許請求の範囲】
【請求項１】
引張試験（引張速度：２ｍｍ／分）における抗張力および耐力が、それぞれ１６．５〜１８．５ｋｇ／ｍｍ２である、平版印刷用アルミニウム支持体、および
該平版印刷用アルミニウム支持体の上に設けられた感光層、
を有する、ＣＴＰ用平版印刷版材。
【請求項２】
前記平版印刷用アルミニウム支持体の厚みが０．２８５〜０．３１５ｍｍである、請求項１記載のＣＴＰ用平版印刷版材。
【請求項３】
前記感光層が８３０ｎｍの半導体レーザーに感光する層である、請求項１または２記載のＣＴＰ用平版印刷版材。
【発明の詳細な説明】
【技術分野】
【０００１】
本発明は、ＣＴＰ用平版印刷版材に関するものであり、特に、高速輪転機による新聞オフセットカラー印刷において、版伸びまたは版ずれの少ないＣＴＰ用平版印刷版材に関するものである。
【背景技術】
【０００２】
平版印刷は、平版印刷版に印刷画像を焼き付けることによって、画線部を親油性にそして非画線部を親水性とし、次いで平版印刷版を水で湿らせて油性インクを付けることによって水と油が反発し、親油性の画線部にのみインクが残りそれを転写する印刷方法である。平版印刷の代表例としてオフセット印刷がある。オフセット印刷は、平版印刷版上に選択的に付着したインキを、一旦ブランケット（ゴムを巻いた胴）に転写して、この転写像を、紙などの被印刷物に転写する印刷方法である。
【０００３】
このオフセット印刷は、印刷精度が高くかつ安価であり、そして小ロットから大ロットの生産が可能であるという利点がある。そのため、新聞印刷業界においても、このような平版印刷版を用いた高速輪転機によるオフセット印刷が広く採用されている。
【０００４】
オフセット印刷において、近年著しく進展したコンピュータ技術およびレーザー技術を用いた新しいタイプの平版印刷、いわゆるＣＴＰ（コンピュータ−トゥ−プレート）平版印刷への転換が急ピッチで進んでいる。ここでＣＴＰ（コンピュータ−トゥ−プレート）とは、コンピュータで編集した印刷デジタルデータを、フィルムを介することなく直接印刷版材上にデータを焼き付けることによって刷版を作成するシステムである。ＣＴＰにおいては、フィルム製作が省略されるため、印刷のスピードアップおよびコストダウンを図ることができる。さらにこのＣＴＰ平版印刷は、フィルムを介することなく印刷デジタルデータを直接印刷版材上に焼き付けるため、画線の解像力が高く、良好な印刷物を得られるという利点がある。
【０００５】
ところで日々大量に印刷物を作成する産業の一例である新聞印刷の分野においては、近年、カラー印刷が用いられることが多くなってきている。新聞印刷においてカラー印刷を行う方法として、一般にＡＭスクリーンおよびＦＭスクリーンが挙げられる。ＡＭ（Amplitude Modulation）スクリーンとは、微細な点（網点）の「大小」によって濃淡の変化の度合いを表現し、これによりカラー印刷画像を作成する方法である。またＦＭ（Frequency Modulation）スクリーンとは、微細な点（網点）の大きさを変化させることなく、網点の「密度」を変化させることによって濃淡の変化の度合いを表現し、これによりカラー印刷画像を作成する方法である。ＦＭスクリーンは、ＡＭスクリーンと比較して滑らかな色の再現が可能であり、高い解像度、鮮やかな色彩、リアルな表現力を有する紙面を調製することができるという利点を有している。
【０００６】
カラー印刷は一般に、シアン、イエロー、マジェンタ、ブラックの四色の画像を順次重ね合わせて印刷することにより作成される。そのため、画像がずれることなく印刷されることが必要であり、正確な見当合わせ（４色各版の位置合わせ）による重ね刷りが必要とされる。これまで、アルミニウムなどの金属を支持体とする平版印刷版では、一般に版伸びまたは版ずれなどによる色ずれは起こらないとされていた。しかしながら高速輪転機による新聞オフセットカラー印刷においては、印刷機、印刷速度、印刷部数、ブランケットの種類、そしてインキや湿し水の種類などといった印刷条件によって、版伸びまたは版ずれに起因した色ずれが起こることがしばしば観察されている。従来の白黒印刷においては重ね刷りの必要がなかったため、このような色ずれの問題は生じることはなかった。一方で、高速輪転機による新聞オフセットカラー印刷においては色ずれが生じることが確認されており、特にＦＭスクリーンによるカラー印刷においては、高い解像度を有するため、この色ずれの影響が大きいという問題がある。
【０００７】
なお、このような色ずれの原因の一因として、平版印刷版の版ずれが考えられる。そしてこの版ずれの原因は、単に版がずれたためなのか、版が伸びたためなのか、あるいは、それらの複合効果によるのか、現時点では明確には解明されていない。しかしいずれにしても、高速に回転するブランケットとの摩擦によって、版胴に装着した版そのものが伸びるか、版胴に装着するために折り曲げた版の銜え（くわえ）部分が伸びるかずれるかして、版ずれが生じ、そしてこの版ずれによって色ずれが起こるものと考えられる。以下、この現象を「版伸びまたは版ずれ」と称することとする。
【０００８】
このような「版伸びまたは版ずれ」に対応する発明として、プラスチックフイルムなどの金属以外の支持体を使用した場合の「版伸びまたは版ずれ」防止に関する発明は数多く存在する。一方で、金属を支持体として使用した場合は、通常は「版伸びまたは版ずれ」は生じないとされているために、金属支持体におけるこの問題を課題とした発明はほとんど見当たらない。この中で以下の２件の出願が、「版伸びまたは版ずれ」に関して言及している。
【０００９】
特開２００２−１６０４６５号公報（特許文献１）には、赤外線領域に感度を持つように設計されたいわゆる感熱性平版印刷版に関する発明が記載されている。これは、熱の拡散の少ない支持体にするため、アルミニウム支持体の画像形成面の反対面に連通した細孔を設けて、発泡性樹脂と同様の熱伝導率にすることを図った発明である。しかしながらこの技術は、熱の拡散を少なくするために提案されている樹脂や発泡性樹脂を用いた支持体や複合支持体が、「版伸びまたは版ずれ」の問題を生じるのに対して、アルミニウムという金属そのものを支持体として使用すれば、「版伸びまたは版ずれ」は生じないという常識に基づいて、そのアルミニウムの熱伝導率を低下させて熱の拡散を少なくする技術であって、アルミニウム支持体そのものの「版伸びまたは版ずれ」を防止するための技術ではない。実際、特許文献１の実施例で示されている印刷条件は、一般商業印刷の印刷条件であって、このような条件では、通常、「版伸びまたは版ずれ」は生じないとされるのである。しかし、上記で述べたように、高速輪転機による新聞オフセットカラー印刷においては、条件によって「版伸びまたは版ずれ」に起因した色ずれが起こることがしばしば観察されており、そして特許文献１は上記問題の解決には何ら言及していない。
【００１０】
特開２００４−２９９３８５号公報（特許文献２）には、ヒートモード型ＣＴＰ用平版印刷版原版に関する発明が記載されており、特許文献１の発明と目的を同じくするものである。この特許文献２の発明は、明細書の第０００４段落において「ヒートモード型平版印刷版原版を用いる支持体として、アルミニウムの各種表面処理の簡便さや、親水性、寸法安定性等優れた点を活かしながら、アルミニウムの高い熱伝導率に起因する低断熱性を改善することが求められている」と記載しているように、アルミニウムが寸法安定性に優れていることを前提条件として、アルミニウムの断熱性を改善することを目的としている。「版伸びまたは版ずれ」に関しては、明細書第０００８段落において、断熱性を向上させた先行技術が、「アルミニウム板が有する優れた寸法精度安定性等を損い、特に印刷時に版伸びを起こし該基板と画像とがずれてしまうという不具合を起こす場合がある」と言及しているに過ぎない。
【００１１】
新聞オフセットカラー印刷において、この「版伸びまたは版ずれ」の問題に対しては、版胴に油を塗る、版胴に紙やすりで傷を入れるなどの応急処置を施すことによって対応しているのが現状である。しかしながら版胴に油を塗ることは、印刷物を汚染する可能性があり好ましくなく、また版胴に紙やすりで傷を入れることは版胴の耐久性などの面から好ましくない。
【００１２】
【特許文献１】特開２００２−１６０４６５号公報
【特許文献２】特開２００４−２９９３８５号公報
【発明の開示】
【発明が解決しようとする課題】
【００１３】
本発明は上記従来の問題を解決するものであり、その目的とするところは、高速輪転機による新聞オフセットカラー印刷において、版伸びまたは版ずれの少ないＣＴＰ用平版印刷版材を提供するものである。
【課題を解決するための手段】
【００１４】
本発明は、引張試験（引張速度：２ｍｍ／分）における抗張力および耐力が、それぞれ１６．５〜１８．５ｋｇ／ｍｍ２である、平版印刷用アルミニウム支持体、および
該平版印刷用アルミニウム支持体の上に設けられた感光層、
を有する、ＣＴＰ用平版印刷版材、を提供するものであり、これにより上記目的が達成される。
【００１５】
上記平版印刷用アルミニウム支持体は、厚みが０．２８５〜０．３１５ｍｍであるのが好ましい。
【００１６】
本発明はまた、上記感光層が８３０ｎｍの半導体レーザーに感光する層である、ＣＴＰ用平版印刷版材、も提供する。
【発明の効果】
【００１７】
本発明の平版印刷用アルミニウム支持体を有するＣＴＰ用平版印刷版材を用いることによって、高速輪転機による新聞オフセットカラー印刷において、色ずれのない良好な画像を有する印刷物を提供することができる。本発明によって、版伸びまたは版ずれの少ないＣＴＰ用平版印刷版材が提供され、これによりカラー印刷を含む新聞印刷における不具合を解消することができ、新聞印刷の発展に大きく寄与することができる。
【発明を実施するための最良の形態】
【００１８】
ＣＴＰ用平版印刷版材は、支持体および感光層から構成される。本発明においては、この支持体が、引張試験（引張速度：２ｍｍ／分）における抗張力および耐力が、それぞれ１６．５〜１８．５ｋｇ／ｍｍ２の値を有する平版印刷用アルミニウム支持体であることを特徴とする。アルミニウム支持体の抗張力および耐力が上記範囲であることによって、新聞オフセットカラー印刷においても、版伸びまたは版ずれから生じる色ずれが発生することなく、良好に印刷を行うことができる。この抗張力および耐力は、１７．０〜１８．０ｋｇ／ｍｍ２であるのがより好ましい。
【００１９】
平版印刷版用アルミニウム支持体は、一般に、所望の成分となるように調整したアルミニウム合金鋳塊を、例えば、溶解処理、鋳造処理、面削処理、均質化熱処理、熱間圧延処理、中間焼鈍処理、冷間圧延処理などを行い、そして必要に応じてテンションレベラに通板することによって、またはテンションレベラに通板後、熱処理を施すことによって作製することができる。
【００２０】
本発明のＣＴＰ用平版印刷版材が有するアルミニウム支持体に用いられるアルミニウムまたはアルミニウム合金として、好ましくは、米国アルミニウム協会規格の表示法に基づき、アルミニウム純度９９．０％以上の純アルミニウムである１０００系アルミニウム、アルミニウム−マンガン系合金である３０００系アルミニウム合金、およびアルミニウム−マグネシウム系合金である５０００系アルミニウム合金などが挙げられる。中でも、１０５０系アルミニウム、１１００系アルミニウム、３１０３系アルミニウムを用いるのがより好ましい。そしてこれらのアルミニウムまたはアルミニウム合金は、冷間圧延加工を行ったＨ１８材またはＨ１６材であるのがより好ましい。このようなアルミニウムまたはアルミニウム合金をアルミニウム支持体として用いることによって、上記範囲の抗張力および耐力を有するアルミニウム支持体を調製することが可能となる。
【００２１】
引張試験（引張速度：２ｍｍ／分）において、抗張力および耐力が１６．５ｋｇ／ｍｍ２未満の場合は、色ずれが起こり、良好なカラー印刷物を得ることができないという不具合がある。一方、抗張力および耐力が１８．５ｋｇ／ｍｍ２を超える場合は、印刷版を輪転機に装着するために必要な版曲げが困難となり、また版曲げができたとしても版が撥ねてしまい輪転機にうまく装着できないという問題が生じる。
【００２２】
ここで引張試験とは、試験片を一定の速度で引張り、伸び、引張応力、引張強さなどを測定する試験である。この引張試験は、ＪＩＳ  Ｚ  ２２４１（金属材料引張試験方法）に基づいて行われる。引張試験に用いられる測定器として、市販のテンシロンやオートグラフなどの引張試験機が挙げられる。抗張力とは、引張強さのことで、試験片が引張荷重によって破断するまでの最大応力をいい、最大荷重をもとの試験片の断面積で割った値（ｋｇ／ｍｍ２またはｋｇ／ｃｍ２）で示す。耐力とは、その材料が耐えうる力であり、ある大きさの永久ひずみを生ずるときの応力である。本明細書において耐力とは、材料を―定速度で引っ張り変形させ、破断したときの変形量を１００とした時、０．５％の永久ひずみを生じる応力を意味する。
【００２３】
本発明のＣＴＰ用平版印刷版材が有するアルミニウム支持体の厚さは、０．２８５〜０．３１５ｍｍであるのが好ましい。アルミニウム支持体がこの範囲の厚さを有することによって、版伸びが生じ難く、そして輪転機への装着性が良好である平版印刷版材を得ることができる。特に新聞印刷の分野においては、上記範囲の厚さを有するアルミニウム支持体が好適に用いられている。アルミニウム支持体は、上記範囲の厚さにおいて抗張力および耐力がそれぞれ１６．５〜１８．５ｋｇ／ｍｍ２である場合に、良好な印刷物（特に新聞印刷物）を得ることができる平版印刷版材を得ることができる。
【００２４】
アルミニウム支持体は、その表面上に感光層を形成することによって平版印刷版材を形成することができる。感光層を形成する前にアルミニウム支持体は、機械的に粗面化され、化学的または電気的にエッチングされ、陽極酸化されていることが好ましい。機械的に粗面化する方法としては、ボール研磨法、ブラシ研磨法、ブラスト研磨法、バフ研磨法などの公知の方法を用いることができる。化学的にエッチングする方法としては、酸またはアルカリでエッチングする方法があり、用いられる酸としては、硝酸、硫酸、リン酸、クロム酸、フッ酸、ホウフッ化水素酸などがあり、用いられるアルカリとしては、水酸化ナトリウム、炭酸ナトリウム、メタケイ酸ナトリウム、リン酸ナトリウム、水酸化カリウム、水酸化リチウムなどがある。電気的にエッチングする方法としては、塩酸または硝酸電解液中で交流または直流により行う方法がある。陽極酸化する方法としては、リン酸、硫酸、クロム酸などの無機酸やシュウ酸などの有機酸の１種または２種以上の水溶液中でアルミニウムを陽極として電流を通じることにより行う方法がある。
【００２５】
前記陽極酸化された後、必要に応じて更に親水化処理を行う。親水化処理としては広く公知の方法を適用でき、たとえば、アルカリ金属ケイ酸塩でシリケート処理する方法、ポリホスホン酸およびそれらの誘導体で処理する方法、ヘキサフルオロジルコン酸カリウムで処理する方法などがある。好ましい処理としてはシリケート処理する方法があり、処理に用いられるアルカリ金属ケイ酸塩としてはケイ酸ナトリウム、ケイ酸カリウム、ケイ酸リチウムなどが用いられる。
【００２６】
アルミニウム支持体は、好ましくは上記のようにして粗面化処理および陽極酸化処理を行った後、支持体表面に感光材を塗布し乾燥することによって、感光層が形成され、平版印刷版材とされる。
【００２７】
本発明においては、感光層は、レーザーに感度を有する層であるのが好ましい。感光層がレーザーに感度を有することによって、レーザーを用いて画像を平版印刷版材に直接焼き付けることが可能となる。このような感光層として、例えば、赤外線吸収剤、熱によって酸を発生させる化合物、および、酸によって架橋する化合物を含有する感光層；赤外線吸収剤、熱によって酸を発生させる化合物、および、酸によって分解する結合部を有する化合物を含有する感光層；レーザー光照射によってラジカルを発生させる化合物、アルカリ可溶性樹脂、および、多官能性のモノマーまたはプレポリマーを含有する層と、酸素遮断層との２層を含む感光層；物理現像核層と、ハロゲン化銀乳剤層との２層からなる感光層；多官能性モノマーと多官能性バインダーからなる重合層と、ハロゲン化銀および還元剤からなる層と、酸素遮断層との３層を含む感光層；ノボラック樹脂とナフトキノンジアジドを含有する層と、ハロゲン化銀を含有する層との２層を含む感光層；有機光導電体を含有する感光層；レーザー光照射によって除去されるレーザー光吸収層と、親油性層および／または親水性層とからなる感光層；エネルギーを吸収して酸を発生させる化合物、酸によってスルホン酸またはカルボン酸を発生させる官能基を側鎖に有する高分子化合物、および、可視光を吸収することで酸発生剤にエネルギーを与える化合物を含有する感光層などが挙げられる。
【００２８】
本発明においては、この感光層は、８３０ｎｍの半導体レーザーに感光する層であるのが好ましい。この８３０ｎｍの半導体レーザーは、高出力が得られるという利点があるからである。８３０ｎｍの半導体レーザーに感光する感光層としては、例えば、フェノール樹脂またはクレゾール樹脂、ナフトキノンジアジド含有樹脂および赤外線吸収色素を含有する感光層（ポジ型感光層）、または、エチレン性不飽和化合物、アルカリ可溶性樹脂、赤外線吸収色素および有機ホウ素塩を含有する感光層（ネガ型感光層）などが挙げられる。このような８３０ｎｍの半導体レーザーに感光する感光層を有するＣＴＰ用平版印刷版材は、新聞印刷の分野において好適に用いられている。そして本発明のＣＴＰ用平版印刷版材は新聞印刷に好適に用いることができる。
【００２９】
本発明のＣＴＰ用平版印刷版材は、少なくとも平版印刷用アルミニウム支持体および感光層を有する。本発明のＣＴＰ用平版印刷版材は、必要に応じて、感光層の上に保護層を有していてもよい。
【００３０】
本発明の平版印刷用アルミニウム支持体を有するＣＴＰ用平版印刷版材を用いることによって、新聞オフセットカラー印刷において色ずれの発生を低減することができる。カラー印刷における色ずれの原因として、版ずれ（版が版胴表面上を滑り初期の位置からずれること）の発生、用紙の巻き取り部におけるずれの発生、または輪転機自体の要因などといった種々の要因が考えられる。これらの種々の要因のうち、版ずれは、高速に回転するプランケットと版との摩擦によって、版胴に装着した版そのものが塑性変形し伸びる（版伸び）か、版胴に装着するために折り曲げた版の銜え（くわえ）部分が曲げ戻ることにずれが生じることに由来すると考えられる。そしてこれらの版ずれまたは版伸びが一定量以上となった場合に、色ずれが起こるものと考えられる。
【００３１】
色ずれを引き起こしうる版伸びを防止する方法として、版材の耐力を高める手法が考えられる。一方で、版材の銜え部分が曲げ戻ることにずれを防止する方法としては、変形後の形状安定性を向上させる手法、つまり版材の耐力を下げる手法が考えられる。本発明は、印刷版材を構成するアルミニウム支持体の抗張力および耐力を特定の範囲に設定することによって、これらの相反する性能要求のバランスの最適範囲を見いだしたことにある。そして特定範囲の抗張力および耐力を有するアルミニウム支持体を用いてＣＴＰ用平版印刷版材を形成することによって、高速輪転機による新聞オフセットカラー印刷において版伸びおよび版ずれを低減することができ、そしてこれによって色ずれを低減することができるという効果が達成されることとなった。
【実施例】
【００３２】
以下の実施例により本発明をさらに具体的に説明するが、本発明はこれらに限定されない。実施例中、「部」および「％」は、ことわりのない限り、重量基準による。
【００３３】
引張試験の方法
各種アルミニウム支持体を入手し、ＪＩＳ  Ｚ  ２２４１（金属材料引張試験方法）に基づき、島津製作所製オートグラフＳＤ−１２を用いて、以下の条件で測定した。得られた応力−ひずみ曲線から、抗張力を読み取り、また耐力はＪＩＳ  Ｚ  ２２４１に基づいて作図して求めた。平均値（５点平均）を断面積（断面積は、試料の厚さを実測し、その値に幅１０ｍｍを乗じることによって算出した。）で割って、抗張力および耐力を計算した。得られた結果を表１に示す。
引張試験条件
引張速度：２ｍｍ／分
試験片：厚さ約０．３ｍｍのアルミニウムシートを、幅１０ｍｍ、長さ５０ｍｍの大きさのダンベルで打ち抜いたもの。
測定温湿度：２２℃、６５％ＲＨ
【００３４】
ずれの測定方法
実施例および比較例のアルミニウム支持体に、下記の感光性樹脂組成物を、バーコーターを用いて塗布し、８０℃で５分間乾燥して、塗布量１．５ｇ／ｍ２を有する感光層を形成し、ＣＴＰ用平版印刷版材を作成した。
【００３５】
【表１】
2008105227.tif 000002
【００３６】
こうして得られたＣＴＰ用平版印刷版材を、ＮＥＣエンジニアリング社製の「ＡＭＺＩＳｅｔｔｅｒ」（８３０ｎｍの半導体レーザーを光源とする）をＣＴＰエンジンとしたＣＴＰ自動製版システムにて製版した。現像液は、ケイ酸カリウムと水酸化カリウムを主成分とする水溶液（ｐＨ約１３．５）を用いた。この版を、東京機械製作所製の輪転印刷機「Ｃｏｌｏｒ  Ｔｏｐ  ６０００」の版胴に装着した後、版と版胴にまたがる形で罫書きをし、１０万部／時の印刷速度で、５万部刷了した。その後、版上の罫書きと版胴の罫書きのずれを、定規で測定した。得られた結果を表１に示す。この、ずれの測定において、０．２ｍｍ以上のずれが測定される場合は、目視においても色ずれがあると視認される。
【００３７】
【表２】
2008105227.tif 000003
【００３８】
表１から明らかであるように、抗張力および耐力が１６．５〜１８．５ｋｇ／ｍｍ２である実施例は、色ずれが発生することはなかった。一方、抗張力および耐力が１６．５ｋｇ／ｍｍ２未満である比較例は、色ずれの発生が確認された。
【産業上の利用可能性】
【００３９】
本発明によって、特定範囲の抗張力および耐力を有するアルミニウム支持体を用いてＣＴＰ用平版印刷版材を形成することによって、高速輪転機による新聞オフセットカラー印刷において版伸びおよび版ずれを低減することができ、そしてこれによって色ずれを低減することができるという効果が達成されることが見いだされた。本発明を用いることによって、カラー印刷を含む新聞印刷における不具合を解消することができ、新聞印刷の発展に大きく寄与することができる。